(57)【要約】【課題】意匠性を有し、良好な遮熱性を有する遮熱ガラス。【解決手段】ガラス板と、前記ガラス板の第１の表面に設けられた遮熱コーティング膜とを有する遮熱ガラスにおいて、前記遮熱コーティング膜は、導電性酸化スズ含有層を含む３層以上で構成され、当該遮熱ガラスは、黄色みおよび赤みが抑制されており、当該遮熱ガラスを、遮熱コーティング膜の側を積分球ディテクタに接触させ、ガラス板の側を白色紙に接触させた状態、およびガラス板の側を積分球ディテクタに接触させ、遮熱コーティング膜の側を白色紙に接触させた状態で測定される、波長３８０ｎｍ〜５５０ｎｍの範囲における分光反射スペクトル曲線を一次微分した際に、得られる一次微分の符号が正から負に変わる箇所が最大１箇所存在する。【選択図】図４
2017014024.tif 000002
【特許請求の範囲】
【請求項１】
相互に対向する第１および第２の表面を有するガラス板と、
前記ガラス板の前記第１の表面に設けられた遮熱コーティング膜と、
を有し、
前記遮熱コーティング膜は、導電性酸化スズ含有層を含む３層以上で構成された、遮熱ガラスであって、
前記遮熱コーティング膜の側からの反射色Ｃｆおよび前記ガラス板の側からの反射色ＣｇのイエローネスインデックスＹＩ  Ｅ３１３は、いずれも−５未満であり、
ＣＩＥ  １９７６  Ｌ＊：ａ＊：ｂ＊表色系で表される、前記遮熱コーティング膜の側からの反射色Ｃｆおよび、前記ガラス板の側からの反射色Ｃｇの色座標は、ａ＊＜０であり、
当該遮熱ガラスを、前記遮熱コーティング膜の側を積分球ディテクタに接触させ、前記ガラス板の側を白色紙に接触させた状態で測定される、波長３８０ｎｍ〜５５０ｎｍの範囲における分光反射スペクトル曲線を一次微分した際に、得られる一次微分Ｂ１の符号が正から負に変わる箇所が最大１箇所存在し、
当該遮熱ガラスを、前記ガラス板の側を積分球ディテクタに接触させ、前記遮熱コーティング膜の側を白色紙に接触させた状態で測定される、波長３８０ｎｍ〜５５０ｎｍの範囲における分光反射スペクトル曲線を一次微分した際に、得られる一次微分Ｂ２の符号が正から負に変わる箇所が最大１箇所存在する、遮熱ガラス。
【請求項２】
日射熱取得率をｇ値とし、以下の（１）式で表される値を遮蔽係数ＳＣとしたとき、
ＳＣ＝ｇ値／０．８８      （１）式
前記遮蔽係数ＳＣは、０．７未満である、請求項１に記載の遮熱ガラス。
【請求項３】
前記導電性酸化スズ含有層は、アンチモンまたはフッ素がドープされた酸化スズを有する、請求項１または２に記載の遮熱ガラス。
【請求項４】
前記遮熱コーティング膜は、前記導電性酸化スズ含有層の上に、酸化チタンの層を有する、請求項１乃至３のいずれか一つに記載の遮熱ガラス。
【請求項５】
前記遮熱コーティング膜は、前記導電性酸化スズ含有層の下に、酸化ケイ素層および／または酸化スズ層を有するアンダーコート層を有する、請求項１乃至４のいずれか一つに記載の遮熱ガラス。
【請求項６】
前記アンダーコート層は、２層で構成される、請求項５に記載の遮熱ガラス。
【請求項７】
前記導電性酸化スズ含有層は、アンチモンがドープされた酸化スズ層と、フッ素がドープされた酸化スズ層との２層構造を有する、請求項１乃至６のいずれか一つに記載の遮熱ガラス。
【発明の詳細な説明】
【技術分野】
【０００１】
本発明は、遮熱コーティング膜を有する遮熱ガラスに関する。
【背景技術】
【０００２】
近年の省エネルギー意識の高まりから、建物の窓ガラスおよび車両のガラス部材等に、遮熱性を有する遮熱ガラスを適用する例が増えている。
【０００３】
そのような遮熱ガラスは、例えば、ガラス板の一方の表面に遮熱コーティング膜をコートすることにより構成される。
【発明の概要】
【発明が解決しようとする課題】
【０００４】
近年、遮熱ガラスによる遮熱効果に対する要求は、益々高くなってきている。このため、さらなる遮熱性能を有する遮熱コーティング膜に対する研究、開発が進められている。
【０００５】
一般に、遮熱コーティング膜の遮熱性能を高めるためには、遮熱コーティング膜を多層構造にすることが効果的である。
【０００６】
しかしながら、遮熱コーティング膜を多層構造にした場合、使用されるガラス板および／または各層間での好ましくない光の干渉作用により、色調が悪くなったり、色調の調整をすることが難しくなったりするという問題が生じ得る。
【０００７】
特に、近年は、視認者の美感に対する意識の高まりを受け、遮熱ガラスには、意匠性も要求されるようになってきている。例えば、最近では、遮熱ガラスから感じる色調として、赤っぽい色または黄色っぽい色や、はっきりしない色調は、避けられる傾向にある。
【０００８】
しかしながら、遮熱ガラスに設けられる遮熱コーティング膜を３層以上の多層構造にした場合、色調の調整がより難しくなり、所望の色調、さらには好ましい美感を得ることが難しくなってしまう。
【０００９】
本発明は、このような背景に鑑みなされたものであり、本発明では、好ましい意匠性を有するとともに、良好な遮熱性を有する遮熱ガラスを提供することを目的とする。
【課題を解決するための手段】
【００１０】
本発明の一態様に係る遮熱ガラスは、
相互に対向する第１および第２の表面を有するガラス板と、
前記ガラス板の前記第１の表面に設けられた遮熱コーティング膜と、
を有し、
前記遮熱コーティング膜は、導電性酸化スズ含有層を含む３層以上で構成された、遮熱ガラスであって、
前記遮熱コーティング膜の側からの反射色Ｃｆおよび前記ガラス板の側からの反射色ＣｇのイエローネスインデックスＹＩ  Ｅ３１３は、いずれも−５未満であり、
ＣＩＥ  １９７６  Ｌ＊：ａ＊：ｂ＊表色系で表される、前記遮熱コーティング膜の側からの反射色Ｃｆおよび、前記ガラス板の側からの反射色Ｃｇの色座標は、ａ＊＜０であり、
当該遮熱ガラスを、前記遮熱コーティング膜の側を積分球ディテクタに接触させ、前記ガラス板の側を白色紙に接触させた状態で測定される、波長３８０ｎｍ〜５５０ｎｍの範囲における分光反射スペクトル曲線を一次微分した際に、得られる一次微分Ｂ１の符号が正から負に変わる箇所が最大１箇所存在し、
当該遮熱ガラスを、前記ガラス板の側を積分球ディテクタに接触させ、前記遮熱コーティング膜の側を白色紙に接触させた状態で測定される、波長３８０ｎｍ〜５５０ｎｍの範囲における分光反射スペクトル曲線を一次微分した際に、得られる一次微分Ｂ２の符号が正から負に変わる箇所が最大１箇所存在する。
【発明の効果】
【００１１】
本発明では、好ましい意匠性を有するとともに、良好な遮熱性を有する遮熱ガラスを提供することができる。
【図面の簡単な説明】
【００１２】
【図１】遮熱ガラスから受けるくすみ感を評価するための装置の構成を概略的に示した図である。
【図２】遮熱ガラスの反射率Ｒのスペクトル波形に含まれるピークの数を判定するための操作の一例を概略的に示した図である。
【図３】遮熱ガラスの反射率Ｒのスペクトル波形に含まれるピークの数を判定するための操作の一例を概略的に示した図である。
【図４】本発明の一実施形態による遮熱ガラスの一構成例を概略的に示した断面図である。
【図５】遮熱コーティング膜の一構成例を概略的に示した図である。
【図６】遮熱コーティング膜の別の構成例を概略的に示した図である。
【図７】遮熱コーティング膜のさらに別の構成例を概略的に示した図である。
【図８】遮熱コーティング膜のさらに別の構成例を概略的に示した図である。
【図９】例１に係る遮熱ガラスにおいて得られた、反射光のスペクトル波形を示した図である。
【図１０】例３に係る遮熱ガラスにおいて得られた、反射光のスペクトル波形を示した図である。
【図１１】例８に係る遮熱ガラスにおいて得られた、反射光のスペクトル波形を示した図である。
【図１２】例１０に係る遮熱ガラスにおいて得られた、反射光のスペクトル波形を示した図である。
【発明を実施するための形態】
【００１３】
以下、図面を参照して、本発明の一実施形態について説明する。
【００１４】
本発明では、
相互に対向する第１および第２の表面を有するガラス板と、
前記ガラス板の前記第１の表面に設けられた遮熱コーティング膜と、
を有し、
前記遮熱コーティング膜は、導電性酸化スズ含有層を含む３層以上で構成された、遮熱ガラスであって、
前記遮熱コーティング膜の側からの反射色Ｃｆおよび前記ガラス板の側からの反射色ＣｇのイエローネスインデックスＹＩ  Ｅ３１３は、いずれも−５未満であり、
ＣＩＥ  １９７６  Ｌ＊：ａ＊：ｂ＊表色系で表される、前記遮熱コーティング膜の側からの反射色Ｃｆおよび、前記ガラス基板の側からの反射色Ｃｇの色座標は、ａ＊＜０であり、
当該遮熱ガラスを、前記遮熱コーティング膜の側を積分球ディテクタに接触させ、前記ガラス板の側を白色紙に接触させた状態で測定される、波長３８０ｎｍ〜５５０ｎｍの範囲における分光反射スペクトル曲線を一次微分した際に、得られる一次微分Ｂ１の符号が正から負に変わる箇所が最大１箇所存在し、
当該遮熱ガラスを、前記ガラス板の側を積分球ディテクタに接触させ、前記遮熱コーティング膜の側を白色紙に接触させた状態で測定される、波長３８０ｎｍ〜５５０ｎｍの範囲における分光反射スペクトル曲線を一次微分した際に、得られる一次微分Ｂ２の符号が正から負に変わる箇所が最大１箇所存在する、遮熱ガラスが提供される。
【００１５】
前述のように、ガラス板に遮熱コーティング膜をコートすることにより構成される遮熱ガラスにおいて、遮熱コーティング膜を多層構造にした場合、使用されるガラス板および／または遮熱コーティング膜を構成する各層間での好ましくない光の干渉作用により、色調が悪くなったり、色調の調整をすることが難しくなったりするという問題が、しばしば生じる。そして、意匠性に関する意識が高まりつつある中で、このような問題は、今後より顕著なものになる可能性がある。
【００１６】
しかしながら、本発明による遮熱ガラスは、遮熱コーティング膜が３層以上で構成されているにも関わらず、良好な色調およびすっきりした印象を提供することができる。より具体的には、本発明による遮熱ガラスは、反射色に含まれる赤みや黄色みが有意に抑制されており、視認者が不快感を感じ難い上、複数の色の混合が有意に抑制されているため、くすみ感のないすっきりとした印象を与えることができる。
【００１７】
ここで、本願では、遮熱ガラスからの反射色に含まれる色の赤みおよび黄色み、ならびに遮熱ガラスから受ける「くすみ感」（「すっきり感」の反対の指標）を定量的に評価するため、以下の指標を採用する。
【００１８】
（反射色に含まれる色の赤み）
遮熱ガラスからの反射色に含まれる色の赤みは、一般的な分光測定装置を用いて、遮熱ガラスの反射色を測定することにより評価することができる。より具体的には、積分球ディテクタを有する測定装置によって測定される分光スペクトルをもとにＣＩＥ  １９７６  Ｌ＊：ａ＊：ｂ＊表色系を計算することにより評価することができる。測定方法としては、前述の測定装置に、遮熱ガラスの遮熱コーティング膜が積分球ディテクタの側となるようにして、遮熱ガラスを設定し、反射スペクトルを測定する。あるいは前記測定装置に、遮熱ガラスのガラス面が積分球ディテクタの側となるようにして、遮熱ガラスを設定し、反射スペクトルを測定する。
【００１９】
測定された反射スペクトルをもとに、ＣＩＥ  １９７６  Ｌ＊：ａ＊：ｂ＊表色系を計算する。この表色系において、反射色の色座標がａ＊≧０である場合、遮熱ガラスからの反射色は赤みがあると判断され、色座標がａ＊＜０である場合、遮熱ガラスからの反射色は赤みがないと判断される。
【００２０】
（反射色に含まれる色の黄色み）
遮熱ガラスからの反射色に含まれる色の黄色みは、ＪＩＳ  Ｚ７７０１：１９９０に準拠した色度からＡＳＴＭ  Ｅ１３１規格に準拠してイエローネスインデックスＹＩ  Ｅ３１３として評価することができる。評価は、遮熱ガラスの遮熱コーティング膜の側から得られる反射色（「反射色Ｃｆ」と称する）、および遮熱ガラスのガラス板の側から得られる反射色（「反射色Ｃｇ」と称する）のそれぞれに対して、イエローネスインデックスＹＩ  Ｅ３１３が算定される。
【００２１】
その結果、いずれのＣｆ、Ｃｇにおいても、イエローネスインデックスＹＩ  Ｅ３１３が−５未満である場合、遮熱ガラスからの反射色は黄色みがないと判断される。また、少なくとも一つのＣｆ、Ｃｇにおいて、イエローネスインデックスＹＩ  Ｅ３１３が−５以上の場合、遮熱ガラスからの反射色は黄色みがあると判断される。
【００２２】
（遮熱ガラスのくすみ感）
遮熱ガラスの色調を判断においては、多くの場合ガラスを白色の紙の上に置き観察者が正面から目視する。この観察方法で目視する光は、ガラスを透過した入射光が紙の表面で反射した成分およびコーティングを含むガラスの表面・裏面からの反射成分の重ね合わせである。発明者らはこのような観察方法に則した反射率の測定スペクトルを用いて、くすみ感を評価する手法を考案した。
【００２３】
遮熱ガラスから受けるくすみ感は、遮熱ガラスからの反射光に含まれる反射スペクトルを用いて、以下のように評価する。
【００２４】
図１には、遮熱ガラスから受けるくすみ感を評価するための装置の構成を概略的に示す。
【００２５】
図１に示すように、この装置１は、積分球ディテクタ５と、白い紙３０とを有する。白い紙３０としては、８０％程度の反射率を有する上質紙（例えば、トッパン  Ｍｕｌｔｉ  Ｃｕｔ  Ｐａｐｅｒ  Ｗｈｉｔｅ  ＰＰＣＡ４ＸＷ）が使用される。
【００２６】
遮熱ガラスのくすみ感を測定する際には、まず、被評価対象となる遮熱ガラスのサンプル１０が装置１に設置される。
【００２７】
最初の評価（第１の評価）では、図１に示すように、サンプル１０は、ガラス板１２が紙３０の側となり、遮熱コーティング膜１５が積分球ディテクタ５の側となるように設置される。
【００２８】
第１の評価の際には、積分球ディテクタ５の入射口６からからサンプル１０に、８゜の角度範囲で光が照射され、サンプル１０の反射率Ｒｆが測定される。
【００２９】
得られた反射率Ｒｆの波形から、くすみ感が評価される。具体的には、波長３８０ｎｍ〜５４０ｎｍの範囲の反射率Ｒｆのスペクトル波形において、ピークが最大でも一つしか存在しない場合、遮熱コーティング膜１５から見たサンプル１０には、くすみ感がないと判断され、ピークが２つ以上存在する場合、遮熱コーティング膜１５から見たサンプル１０は、くすみ感があると判断される。
【００３０】
くすみ感をこのように判断するのは、人の目は、分光波形において、単色の光に比べて、２つ以上の色が混合された場合に、よりくすみ感を感じる傾向にあるためである。
【００３１】
次に、第２の評価を実施する。第２の評価では、表裏反対向きにして、サンプル１０が装置１に設置される。すなわち、サンプル１０は、ガラス板１２が積分球ディテクタ５の側となり、遮熱コーティング膜１５が紙３０の側となるように配置される。
【００３２】
第２の評価においても、第１の評価と同様の測定を行い、サンプル１０の反射率Ｒｇが測定される。そして、得られた反射率Ｒｇのスペクトル波形において、ピークが最大でも一つしか存在しない場合、ガラス板１２から見たサンプル１０は、くすみ感がないと判断され、ピークが２つ以上存在する場合、ガラス板１２から見たサンプル１０は、くすみ感があると判断される。
【００３３】
その結果、第１および第２の評価において、いずれもピークが一つ以下しか存在しない場合、サンプル１０は、くすみ感がない（すなわち、すっきり感がある）と判定される。
【００３４】
なお、上記測定により得られる反射率ＲｆおよびＲｇのスペクトル波形には、様々な形態のものが存在するため、しばしば、ピークの数の判断が難しい場合がある。そこで本願では、測定された反射率ＲｆおよびＲｇのスペクトル波形の一次微分値の変化により、ピーク数を判断する。以下、この操作を図２および図３を用いて説明する。
【００３５】
図２および図３には、反射率Ｒのスペクトル波形に含まれるピークの数の判断するための操作の一例を示す。
【００３６】
まず、図２の（ａ）に示すように、反射率Ｒのスペクトル波形Ｓが単一のピークＰ１を有する場合を考える。この場合、スペクトル波形Ｓの一次微分値Ｂは、近似的に図２の（ｂ）に示すような波形となる。
【００３７】
すなわち、一次微分値Ｂは、波長λの小さい側から、領域（ｉ）〜領域（ｉｉｉ）に示すような挙動を示す。最初の領域（ｉ）では、一次微分値Ｂは、波長λとともに単調に増加し、次の領域（ｉｉ）では、一次微分値Ｂは、波長λとともに単調に減少し正から負の値となり、次の領域（ｉｉｉ）では、一次微分値Ｂは、一転、波長λとともに単調増加し始める。従って、この場合、一次微分値Ｂが正から負に転ずる箇所Ｑ（Ｂ＞０からＢ＝０となるポイントを経て、Ｂ＜０となる箇所）が１点だけ存在することになる。
【００３８】
次に、図３の（ａ）に示すように、反射率Ｒのスペクトル波形Ｓが２つのピークＰ１およびＰ２を有する場合を考える。この場合、スペクトル波形Ｓの一次微分値Ｂは、近似的に図３の（ｂ）に示すような波形となる。
【００３９】
すなわち、一次微分値Ｂは、波長λの小さい側から、領域（ｉ）〜領域（ｖ）に示すような挙動を示す。一次微分値Ｂは、最初の領域（ｉ）では、波長λとともに単調に増加し、次の領域（ｉｉ）では、波長λとともに単調に減少し正から負の値となり、次の領域（ｉｉｉ）では、一転、波長λとともに単調増加し、次の領域（ｉｖ）では、再度波長λとともに単調に減少し正から負の値となり、次の領域（ｖ）では、再度波長λとともに単調増加し始める。従って、この場合、一次微分値Ｂが正から負に転ずる箇所Ｑ（Ｂ＞０からＢ＝０となるポイントを経て、Ｂ＜０となる箇所）は、２箇所に存在することになる。
【００４０】
このように、一次微分値Ｂが正から負に転ずる箇所Ｑの数により、反射率Ｒのスペクトル波形Ｓに含まれるピークの数を判断できることがわかる。
【００４１】
なお、上記操作では、誤差による一次微分値Ｂの小さな変動を含まないようにするため、波長λの最小ピッチは、５ｎｍとする。
【００４２】
本願では、前述のようなくすみ感を測定する装置１によって得られた反射率ＲｆおよびＲｇのそれぞれのスペクトル波形において、一次微分値Ｂが正から負に転ずる箇所Ｑの数が１以下の場合、そのスペクトル波形に含まれるピークは０または１つであると判断し、よって、くすみ感はないと判定する。また逆に、反射率ＲｆおよびＲｇのそれぞれのスペクトル波形において、一次微分値Ｂが正から負に転ずる箇所Ｑの数が２以上の場合、そのスペクトル波形に含まれるピークは２以上であると判断し、よって、くすみ感があると判定する。
【００４３】
このような方法により、遮熱ガラスのくすみ感を定量的に判断することができる。
【００４４】
（本発明の一実施形態による遮熱ガラス）
次に、図４を参照して、本発明の一実施形態による遮熱ガラスの具体的な構成の一例について説明する。
【００４５】
図４には、本発明の一実施形態による遮熱ガラス（以下、「第１の遮熱ガラス」と称する）の断面を模式的に示す。
【００４６】
図４に示すように、第１の遮熱ガラス１００は、ガラス板１１０と、遮熱コーティング膜１３０とを有する。ガラス板１１０は、第１の表面１１２および第２の表面１１４を有する。遮熱コーティング膜１３０は、ガラス板１１０の第１の表面１１２の側に設けられる。
【００４７】
遮熱コーティング膜１３０は、導電性酸化スズ含有層を含む、少なくとも３つの層で構成される。例えば、図４に示した例では、遮熱コーティング膜１３０は、第１の層１４０〜第３の層１５０の３層を有し、導電性酸化スズ含有層は、第２の層１４５として形成されている。
【００４８】
ここで、「導電性酸化スズ含有層」とは、酸化スズを５０ｗｔ％以上含む導電層を意味する。
【００４９】
第１の遮熱ガラス１００は、前述のような特徴、すなわち
・遮熱コーティング膜１３０の側からの反射色Ｃｆ、およびガラス板１１０の側からの反射色ＣｇのイエローネスインデックスＹＩ  Ｅ３１３は、いずれも−５未満であり、
・ＣＩＥ  １９７６  Ｌ＊：ａ＊：ｂ＊表色系で表される、遮熱コーティング膜１３０の側からの反射色Ｃｆおよびガラス基板１１０の側からの反射色Ｃｇの色座標は、ａ＊＜０であり、
・ガラス板１１０および遮熱コーティング膜１３０の何れの側から測定された、波長３８０ｎｍ〜５５０ｎｍの範囲における分光反射スペクトル曲線においても、一次微分値Ｂの符号が正から負に変わる箇所Ｑが最大１箇所存在する
という特徴を有する。
【００５０】
このような第１の遮熱ガラス１００では、反射色に含まれる色の赤みおよび黄色みが抑制されるとともに、くすみ感を抑制することができる。従って、第１の遮熱ガラス１００では、視認者が不快感を感じ難く、くすみ感のないすっきりとした印象を得ることができる。
【００５１】
また、第１の遮熱ガラス１００では、遮熱コーティング膜１３０は、導電性酸化スズ含有層１４５を含む、少なくとも３つの層で構成されている。このため、第１の遮熱ガラス１００では、良好な遮熱性能および良好な耐久性能を発揮することができる。
【００５２】
（遮熱ガラスの遮熱性能について）
一般に、遮熱ガラスの遮熱性能は、以下の（１）式で表すことができる：
ＳＣ＝ｇ値／０．８８      （１）式
ここで、ｇ値は日射熱取得率であり、遮熱ガラスの一方の側（第１の側）から入射される全太陽熱に対する、他方の側（第２の側）まで直接透過される熱（透過熱）と、遮熱ガラスの内部で吸収され、その後第２の側に放出される熱との総和の割合で表される。また、ＳＣは遮蔽係数である。ｇ値は、ＩＳＯ９０５０：２００３に準拠して測定することができる。
【００５３】
第１の遮熱ガラス１００において、遮蔽係数ＳＣ＜０．７であることがより好ましく、特に、ＳＣ＜０．６であることが好ましい。
【００５４】
（遮熱ガラスを構成する各部材）
次に、前述のような特徴を有する第１の遮熱ガラス１００を構成する各部材について、より詳しく説明する。なお、以下の説明では、明確化のため、各部材を表す際に、図４に示した参照符号を使用する。
【００５５】
（ガラス板１１０）
ガラス板１１０は、例えば、ソーダライムガラス、ホウ珪酸ガラス、無アルカリガラス、アルミノシリケートガラス等で構成されても良い。
【００５６】
また、ガラス板１１０は、透明なものであっても、着色されたものであっても良い。ガラス板１１０の色は、特に限られないが、ガラス板１１０は、例えば、緑色または青色等であっても良い。
【００５７】
ガラス板１１０の厚さは、特に限られないが、厚さは、例えば、２ｍｍ〜１２ｍｍの範囲である。ガラス板１１０は、強化されたガラス、特に化学強化されたガラスであれば板厚が薄くできるため好ましい。
【００５８】
（遮熱コーティング膜１３０）
遮熱コーティング膜１３０は、導電性酸化スズ含有層を含む、３層以上で構成される。
【００５９】
以下、図５〜図８を参照して、遮熱コーティング膜１３０のいくつかの構成例について説明する。ただし、これらは単なる一例であって、遮熱コーティング膜１３０は、その他の構成を有しても良い。
【００６０】
（遮熱コーティング膜の構成例１：第１の遮熱コーティング膜）
図５には、遮熱コーティング膜の第１の構成例を概略的に示す。
【００６１】
図５に示すように、この構成では、第１の遮熱コーティング膜５３０は、アンダーコート層５４０、導電性酸化スズ含有層５４５、および高屈折率層５５０の３層で構成される。ここで、高屈折率層とは、屈折率が２より大きい層の総称を意味する。
【００６２】
アンダーコート層５４０は、ガラス板１１０と導電性酸化スズ含有層５４５の間で、所定の元素が相互に拡散することを抑制する役割を有する。また、アンダーコート層５４０は、この層と導電性酸化スズ含有層５４５との界面での入射光反射を低下させる。これにより導電性酸化スズ含有層の膜厚分布が引き起こす反射色の面内分布を抑制することができる。アンダーコート層５４０は、例えば、シリカを主体とする材料、または酸化スズを主体とする材料で構成される。ここで、本願において「材料Ａを主体とする（層）」とは、対象とする層内に、材料Ａが５０質量％以上含まれることを意味する。
【００６３】
アンダーコート層５４０は、シリコン酸化物（ＳｉＯｘ）であっても良い。
【００６４】
アンダーコート層５４０の厚さは、例えば、１０ｎｍ〜１００ｎｍの範囲である。
【００６５】
導電性酸化スズ含有層５４５は、アンチモンまたはフッ素がドープされた酸化スズで構成されても良い。ドープ量は、例えば、ＸＲＦ（蛍光Ｘ線分析）により測定される膜中のアンチモンとスズの重量比Ｓｂ／Ｓｎが０．０〜０．１の範囲が好ましく、０．０２〜０．０６の範囲がより好ましく、０．０３〜０．０５の範囲がさらに好ましい。
【００６６】
導電性酸化スズ含有層５４５の厚さは、例えば、５０ｎｍ〜５００ｎｍの範囲が好ましく１５０ｎｍ〜３５０ｎｍの範囲がより好ましく、２００〜２８０ｎｍの範囲がさらに好ましい。
【００６７】
高屈折率層５５０は、遮熱コーティング膜５３０に入射される光の反射特性を調整する役割を有する。高屈折率層５５０は、例えば、酸化チタンで構成されても良い。
【００６８】
高屈折率層５５０の厚さは、例えば、１０ｎｍ〜７０ｎｍの範囲が好ましく２０ｎｍ〜５０ｎｍの範囲がより好ましく、３５ｎｍ〜４５ｎｍの範囲がさらに好ましい。
【００６９】
第１の遮熱コーティング膜５３０の総厚は、例えば、７０ｎｍ〜６７０ｎｍの範囲であり、１００ｎｍ〜５００ｎｍの範囲であることが好ましく、２００ｎｍ〜４５０ｎｍの範囲がより好ましく、３００ｎｍ〜４００ｎｍの範囲がさらに好ましい。
【００７０】
第１の遮熱コーティング膜５３０の形成方法は、特に限られない。第１の遮熱コーティング膜５３０は、例えば、物理的蒸着法（例えば真空蒸着法、イオンプレーティング法、およびスパッタリング法等）、化学的蒸着法（例えば熱ＣＶＤ法、プラズマＣＶＤ法、および光ＣＶＤ法等）、ならびにイオンビームスパッタリング法等から選定された方法により、各層を順次成膜することにより構成される。
【００７１】
あるいは、第１の遮熱コーティング膜５３０は、例えば、オンラインのＣＶＤ法により、形成されても良い。
【００７２】
ここで、「オンライン（の成膜法）」とは、ガラスの製造過程中に、ガラスの表面に膜を成膜する方法を意味する。より具体的には、ガラスの製造の際には、ガラスリボンが溶融スズ浴の上を移動した後、徐冷されることで、連続的にガラスが製造されるが、「オンライン（の成膜法）」では、このガラスリボンの移動中に、ガラスリボンの上面に、膜が成膜される。すなわち、「オンライン（の成膜法）」では、ガラスの製造工程と膜の成膜工程が連続的に実施される。
【００７３】
第１の遮熱コーティング膜５３０をオンラインのＣＶＤ法により形成した場合、製造コストを抑制することが可能になるため好ましい。
【００７４】
（遮熱コーティング膜の構成例２：第２の遮熱コーティング膜）
図６には、遮熱コーティング膜の第２の構成例を概略的に示す。
【００７５】
図６に示すように、この構成では、第２の遮熱コーティング膜６３０は、第１のアンダーコート層６４０、第２のアンダーコート層６４１、導電性酸化スズ含有層６４５、および高屈折率層６５０の４層で構成される。
【００７６】
第２の遮熱コーティング膜６３０に、このような複数のアンダーコート層６４０、６４１を適用した場合、アンダーコート層６４１と導電性酸化スズ含有層６４５との界面における入射光の反射を低下させることが可能となる。これにより、導電性酸化スズ含有層の膜厚分布が引き起こす反射色の面内分布を抑制することができる。
【００７７】
第１のアンダーコート層６４０および第２のアンダーコート層６４１には、それぞれ酸化スズ含有層とシリコン酸化物（ＳｉＯ２）層が使用できる。また、第１のアンダーコート層６４０および第２のアンダーコート層６４１の厚さの例は、それぞれ、１０ｎｍ〜５０ｎｍ（第１）および２５ｎｍ〜５０ｎｍ（第２）である。
【００７８】
なお、第２の遮熱コーティング膜６３０において、導電性酸化スズ含有層６４５および高屈折率層６５０の構成としては、前述の第１の遮熱コーティング膜５３０に関する記載が参照できるため、ここでは説明を省略する。
【００７９】
（遮熱コーティング膜の構成例３：第３の遮熱コーティング膜）
図７には、遮熱コーティング膜の第３の構成例を概略的に示す。
【００８０】
図７に示すように、この構成では、第３の遮熱コーティング膜７３０は、第１のアンダーコート層７４０、第２のアンダーコート層７４１、第１の導電性酸化スズ含有層７４５、および第２の導電性酸化スズ含有層７４６の４層で構成される。
【００８１】
第１の導電性酸化スズ含有層７４５および第２の導電性酸化スズ含有層７４６には、前述の第１の遮熱コーティング膜５３０の導電性酸化スズ含有層５４５と同様のものが使用できる。例えば、第１の導電性酸化スズ含有層７４５は、アンチモンがドープされた酸化スズで構成され、第２の導電性酸化スズ含有層７４６は、フッ素がドープされた酸化スズで構成されても良い。あるいはその逆であっても良い。
【００８２】
また、第１の導電性酸化スズ含有層７４５および第２の導電性酸化スズ含有層７４６の厚さの例は、それぞれ、１１０ｎｍ〜２１０ｎｍ（第１）および１６０ｎｍ〜３００ｎｍ（第２）である。第１の導電性酸化スズ含有層７４５がアンチモンがドープされた酸化スズであり、第２の導電性酸化スズ含有層７４６がフッ素がドープされた酸化スズである場合、ドープされた元素が異なるだけであるため、層の境界が明確に特定出来ない可能性がある。その場合、アンチモンがドープされた領域とフッ素がドープされた領域とを有し、合計の膜厚が２７０ｎｍ〜５１０ｎｍの範囲であればアンチモンがドープされた酸化スズとフッ素がドープされた酸化スズとの積層であると解釈しても構わない。
【００８３】
なお、第３の遮熱コーティング膜７３０において、第１および第２のアンダーコート層７４０、７４１の構成としては、前述の第２の遮熱コーティング膜６３０に関する記載が参照でき、それぞれ酸化スズ含有層とシリコン酸化物（ＳｉＯ２）層が使用できる。また、第１のアンダーコート層７４０および第２のアンダーコート層７４１の厚さの例は、それぞれ１０ｎｍ〜５０ｎｍ（第１）と２５ｎｍ〜５０ｎｍ（第２）である。
【００８４】
（遮熱コーティング膜の構成例４：第４の遮熱コーティング膜）
図８には、遮熱コーティング膜の第４の構成例を概略的に示す。
【００８５】
図８に示すように、この構成では、第４の遮熱コーティング膜８３０は、アンダーコート層８４０、第１の導電性酸化スズ含有層８４５、および第２の導電性酸化スズ含有層８４６の３層で構成される。
【００８６】
ここで、アンダーコート層８４０の構成については、前述の第１の遮熱コーティング膜５３０に関する記載が参照できる。また、第１の導電性酸化スズ含有層８４５および第２の導電性酸化スズ含有層８４６の構成については、前述の第３の遮熱コーティング膜７３０に関する記載が参照できる。
【００８７】
このように、遮熱コーティング膜１３０は、３層構成の他、４層構成など、各種構成を組み合わせて実施することができる。
【００８８】
なお、本実施形態の遮熱ガラスは、ヘイズが０．８％未満であることが好ましい。ヘイズを低減するためには、導電性酸化スズ層の表面の平坦性を高めることが重要であると考えられる。導電性酸化スズ層の表面の平坦性を高める方法の一例としては、導電性酸化スズ層の成膜温度をできるだけ低く維持して、導電性酸化スズの結晶粒の肥大化を抑制し、均一で細かい粒で構成されるようにすることが考えられる。
【実施例】
【００８９】
以下、本発明の実施例について説明する。なお、以下の記載において、例１〜例６は実施例であり、例７〜例１４は比較例である。
【００９０】
（例１）
以下の方法で、遮熱ガラスを製造した。
【００９１】
まず、常圧のＣＶＤ法により、ガラス板の表面に、遮熱コーティング膜を形成した。
【００９２】
遮熱コーティング膜の構成は、前述の図５に示したような３層構造とした。アンダーコート層は、ＳｉＯｘ層（目標厚さ５５ｎｍ）とした。導電性酸化スズ含有層は、アンチモンドープされた酸化スズ層（目標厚さ２６０ｎｍ）とした。高屈折率層は、酸化チタン層（目標厚さ４０ｎｍ）とした。
【００９３】
ＳｉＯｘ層の成膜の際のガラス板の温度は約６７０℃とした。また、アンチモンドープされた酸化スズ層は、モノブチル塩化スズ（ＭＢＴＣ）、水、三塩化アンチモン（ＳｂＣｌ３）の原料を気化した混合ガスを空気により希釈したものを原料ガスとして使用し、約５９０℃で成膜した。さらに、酸化チタン層はテトラチタンイソプロポキシド（ＴＴＩＰ）、ＭＢＴＣの原料を気化した混合ガスを窒素により希釈したものを原料として使用し、約５４０℃で成膜した。
【００９４】
遮熱コーティング膜の成膜後に、ガラス板を冷却、切断することにより、縦３００ｍｍ×横３００ｍｍ×厚さ５ｍｍの寸法を有するガラス板（透明色）を含む遮熱ガラス（以下、例１に係る遮熱ガラスと称する）が製造された。
【００９５】
（例２〜例６）
例１と同様の方法により、遮熱ガラス（以下、「例２〜例６に係る遮熱ガラス」と称する）を製造した。ただし、これらの例では、ガラス板の種類（色）と厚さを、例１の場合とは変化させた。
【００９６】
（例７）
例１と同様の方法により、遮熱ガラス（以下、「例７に係る遮熱ガラス」と称する）を製造した。ただし、この例７では、遮熱コーティング膜として、図７に示したような４層構成のものを使用した。第１のアンダーコート層は、厚さ１９ｎｍのＳｎＯ２層とし、第２のアンダーコート層は、厚さ３８ｎｍのＳｉＯ２層とした。また、第１の導電性酸化スズ含有層は、厚さ１６２ｎｍのアンチモンドープ酸化スズ層とし、第２の導電性酸化スズ含有層は、厚さ２３０ｎｍのフッ素ドープ酸化スズ層とした。
【００９７】
また、この例７では、ガラス板として、厚さが６ｍｍの透明板ガラスを使用した。
【００９８】
（例８〜例１０）
例７と同様の方法により、遮熱ガラス（以下、「例８〜例１０に係る遮熱ガラス」と称する）を製造した。ただし、これらの例では、ガラス板の種類（色）と厚さを、例７の場合とは変化させた。
【００９９】
（例１１）
例１と同様の方法により、遮熱ガラス（以下、「例１１に係る遮熱ガラス」と称する）を製造した。ただし、この例１１では、遮熱コーティング膜として、図６に示したような４層構成のものを使用した。第１のアンダーコート層は、厚さ１９ｎｍのＳｎＯ２層とし、第２のアンダーコート層は、厚さ３８ｎｍのＳｉＯ２層とした。また、導電性酸化スズ含有層は、厚さ２６０ｎｍのフッ素ドープ酸化スズ層とし、高屈折率層は、厚さ３７ｎｍの酸化チタン層とした。
【０１００】
（例１２）
例１１と同様の方法により、遮熱ガラス（以下、「例１２に係る遮熱ガラス」と称する）を製造した。ただし、この例１２では、ガラス板として、緑色に着色された厚さ６ｍｍのガラス（高遮熱性Ｇｒｅｅｎガラス）を使用した。
【０１０１】
（例１３）
例１と同様の方法により、遮熱ガラス（以下、「例１３に係る遮熱ガラス」と称する）を製造した。ただし、この例１３において、遮熱コーティング膜は、図５に示したような３層構成のものを使用した。アンダーコート層は、厚さ５５ｎｍのＳｎＯ２層とした。また、導電性酸化スズ含有層は、厚さ３１０ｎｍのアンチモンドープ酸化スズ層とし、高屈折率層は、厚さ４０ｎｍの酸化チタン層とした。
【０１０２】
（例１４）
例１３と同様の方法により、遮熱ガラス（以下、「例１４に係る遮熱ガラス」と称する）を製造した。ただし、この例１４では、ガラス板として、青緑色に着色された厚さ６ｍｍのガラス（ＢＮＦＬ）を使用した。
【０１０３】
以下の表１には、各例１〜１４に係る遮熱ガラスの構成をまとめて示した。
【０１０４】
【表１】
2017014024.tif 000003
（評価）
前述のように製造された各遮熱ガラスを用いて、以下の評価を行った。
【０１０５】
（遮熱性能の評価）
各遮熱ガラスについて、Ｐｅｒｋｉｎ  Ｅｌｍｅｒ製分光光度計Ｌａｍｂｄａ９５０を用いて分光測定し、ＩＳＯ９０５０：２００３に準拠した方法で、遮蔽係数ＳＣを算出した。
【０１０６】
なお、この測定は、各遮熱ガラスのガラス板の側（すなわち遮熱コーティング膜の反対側）から光を照射して実施した。
【０１０７】
以下の表２の「遮蔽係数ＳＣ」の欄には、各遮熱ガラスにおいて得られた遮蔽係数ＳＣをまとめて示す。
【０１０８】
【表２】
2017014024.tif 000004
この結果から、例１〜例６に係る遮熱ガラスでは、ＳＣが０．６未満となっており、良好な遮熱性能を有することがわかった。
【０１０９】
（反射色の赤みの評価）
各遮熱ガラスについて、該遮熱ガラスからの反射色ＣｆおよびＣｇに含まれる色の赤みを、前述の方法で評価した。
【０１１０】
前述の表２の「反射色の色座標」の欄には、各遮熱ガラスにおいて測定された、反射色ＣｆおよびＣｇのＣＩＥ  １９７６  Ｌ＊：ａ＊：ｂ＊表色系の色座標のａ＊値を示す。
【０１１１】
この結果から、例１〜例６に係る遮熱ガラスでは、いずれもａ＊＜０となっており、反射色ＣｆおよびＣｇに赤みがほとんど含まれないことがわかった。
【０１１２】
（反射色の黄色みの評価）
各遮熱ガラスについて、該遮熱ガラスからの反射色ＣｆおよびＣｇに含まれる色の黄色みを、前述の方法で評価した。
【０１１３】
前述の表２の「ＹＩ  Ｅ３１３」の欄には、各遮熱ガラスにおいて測定された、反射色ＣｆおよびＣｇのＹＩ  Ｅ３１３の値を示す。
【０１１４】
この結果から、例１〜例６に係る遮熱ガラスでは、ＣｆおよびＣｇがＹＩ  Ｅ３１３＜−５となっており、反射色に黄色みがほとんど含まれないことがわかった。
【０１１５】
（遮熱ガラスのくすみ感の評価）
各遮熱ガラスについて、前述の方法により、くすみ感を評価した。
【０１１６】
図９〜図１２には、いくつかの遮熱ガラスにおいて得られた反射光のスペクトル波形の一例を示す。図９は、例１に係る遮熱ガラスにおいて得られた結果を示しており、図１０は、例３に係る遮熱ガラスにおいて得られた結果を示しており、図１１は、例８に係る遮熱ガラスにおいて得られた結果を示しており、図１２は、例１０に係る遮熱ガラスにおいて得られた結果を示している。
【０１１７】
なお、各図には、反射率Ｒｆ（すなわち遮熱コーティング膜の側での結果）および反射率Ｒｇ（すなわちガラス板の側での結果）のそれぞれのスペクトル波形が示されている。
【０１１８】
これらの結果から、例えば、例１に係る遮熱ガラスの場合、図９に示すように、反射率Ｒｆおよび反射率Ｒｇのいずれにおいても、波長３８０ｎｍ〜５４０ｎｍの範囲で、ピークが最大でも一つしか存在しないことがわかる。図１０に示すように、例３に係る遮熱ガラスの場合も同様である。
【０１１９】
これに対して、例８に係る遮熱ガラスの場合、図１１に示すように、反射率Ｒｆのスペクトルには、明確な２つのピーク（ピーク波長は、約４２０ｎｍおよび５２０ｎｍ）が観測される。なお、反射率Ｒｇのスペクトルの場合、波長４００ｎｍ〜４４０ｎｍの低波長領域には、「ショルダー部」が存在しており、従って、一見、ピークの数が１つか２つかは判断が難しい。ただし、前述のような一次微分値が正から負に変わる箇所の数による判定基準では、「ショルダー部」は、ピークとは見なされない。従って、反射率Ｒｇのスペクトルのピークは、１つとなる。
【０１２０】
その結果、例８に係る遮熱ガラスは、反射率Ｒｇのスペクトルには、ピークが一つしか含まれないものの、反射率Ｒｆのスペクトルには、ピークが２つ存在するため、くすみ感がある（すなわちすっきりとした印象が得られない）と判断される。
【０１２１】
さらに、例１０に係る遮熱ガラスの場合、図１２に示すように、反射率Ｒｆのスペクトルには、明確な２つのピーク（ピーク波長は、約４２０ｎｍおよび５２０ｎｍ）が観測される。同様に、反射率Ｒｇのスペクトルには、明確な２つのピーク（ピーク波長は、約４２０ｎｍおよび５２０ｎｍ）が観測される。
【０１２２】
従って、例１０に係る遮熱ガラスは、反射率Ｒｇおよび反射率Ｒｆのいずれのスペクトルにおいても、ピークが２つ存在するため、くすみ感がある（すなわちすっきりとした印象が得られない）と判断される。
【０１２３】
前述の表２の「ピーク数」の欄には、各遮熱ガラスにおける反射率Ｒｇおよび反射率Ｒｆにおいて認められたピークの数を示す。
【０１２４】
この結果から、例１〜例６に係る遮熱ガラスでは、反射率Ｒｇおよび反射率Ｒｆのスペクトルにピークが一つしか含まれていないことがわかる。このことから、例１〜例６に係る遮熱ガラスでは、遮熱コーティング膜およびガラス板の何れの側から視認した場合も、すっきりとした印象が得られることがわかった。
【産業上の利用可能性】
【０１２５】
本発明は、遮熱ガラス等に利用することができる。
【符号の説明】
【０１２６】
１        装置
５        積分球ディテクタ
１０      サンプル
１２      ガラス板
１５      遮熱コーティング膜
３０      白い紙
１００    遮熱ガラス
１１０    ガラス板
１１２    第１の表面
１１４    第２の表面
１３０    遮熱コーティング膜
１４０    第１の層
１４５    第２の層（導電性酸化スズ含有層）
１５０    第３の層
５３０    第１の遮熱コーティング膜
５４０    アンダーコート層
５４５    導電性酸化スズ含有層
５５０    高屈折率層
６３０    第２の遮熱コーティング膜
６４０    第１のアンダーコート層
６４１    第２のアンダーコート層
６４５    導電性酸化スズ含有層
６５０    高屈折率層
７３０    第３の遮熱コーティング膜
７４０    第１のアンダーコート層
７４１    第２のアンダーコート層
７４５    第１の導電性酸化スズ含有層
７４６    第２の導電性酸化スズ含有層
８３０    第４の遮熱コーティング膜
８４０    第１のアンダーコート層
８４１    第２のアンダーコート層
８４５    第１の導電性酸化スズ含有層
８４６    第２の導電性酸化スズ含有層
【図１】
2017014024.tif 000005
【図２】
2017014024.tif 000006
【図３】
2017014024.tif 000007
【図４】
2017014024.tif 000008
【図５】
2017014024.tif 000009
【図６】
2017014024.tif 000010
【図７】
2017014024.tif 000011
【図８】
2017014024.tif 000012
【図９】
2017014024.tif 000013
【図１０】
2017014024.tif 000014
【図１１】
2017014024.tif 000015
【図１２】
2017014024.tif 000016